내부 를 질소 치환 한 금속제 내압 반응 용기 에 , 유기 용매 인 시클로헥산 154 . 5 부 , 디시 클로 펜 타 디엔 류인 디시 클로 펜 타 디엔 ( 엔 도체 함유율 99 % 이상 ) 의 시클로헥산 용액 ( 농도 70 %) 42 . 8 부 ( 디시 클로 펜 타 디엔 으로서 30 부 ) , 분자량 조정 제 인 1 - 헥 센 1 . 9 부 를 첨가 하 고 , 전체 를 53 ℃ 로 가열 했 다 . 한편 , 개환 중합 촉매 로서 의 금속 화합물 인 테트라 클로 로 텅스텐 페닐 이미드 ( 테트라 하이드로 푸란 ) 착체 0 . 014 부 를 0 . 70 부 의 톨루엔 ( 유기 용매 ) 에 용해 하 여 얻 어 진 용액 에 , 개환 중합 촉매 로서 의 유기 금속 환원제 인 디 에틸 알루미늄 에 톡 사이드 의 n - 헥산 용액 ( 농도 19 %) 0 . 061 부 를 첨가 하 여 10 분 간 교반 하 여 , 개환 중합 촉매 용액 을 조제 했 다 . 이 개환 중합 촉매 용액 을 상기 반응기 내 에 첨가 하 고 , 53 ℃ 에서 4 시간 , 개환 중합 반응 을 실시 하 여 , 디시 클로 펜 타 디 엔 개환 중합체 를 포함 하 는 용액 을 얻 었 다 .